(57)【要約】【課題】大きな細孔容量及び高い含水率を有する触媒層を備えた膜電極構造体の製造方法、及び該製造方法によって製造される膜電極構造体を提供する。【解決手段】電解質膜及び該電解質膜を挟持する一対の触媒層を備える燃料電池用膜電極構造体の製造方法であって、ガラス転移温度がａのアイオノマーＡと、ガラス転移温度がｂ（但し、ａ＜ｂとする。）のアイオノマーＢと、触媒金属を担持した導電性担体と、を含むインク状組成物を作製する、インク状組成物作製工程、該インク状組成物を基材シート上に塗布・乾燥し、触媒層を作製する、触媒層作製工程、触媒層を温度Ｔ（但し、ａ＜Ｔ＜ｂとする。）で熱処理する、熱処理工程、及び、触媒層と電解質膜とを温度Ｔ´（但し、ａ＜Ｔ´＜ｂとする。）で熱圧着する、熱圧着工程を備える、燃料電池用膜電極構造体の製造方法、並びに、該製造方法で製造される膜電極構造体とする。【選択図】図１
2010061865.tif 000002
【特許請求の範囲】
【請求項１】
電解質膜及び該電解質膜を挟持する一対の触媒層を備える燃料電池用膜電極構造体の製造方法であって、
ガラス転移温度がａのアイオノマーＡと、ガラス転移温度がｂ（但し、ａ＜ｂとする。）のアイオノマーＢと、触媒金属を担持した導電性担体と、を含むインク状組成物を作製する、インク状組成物作製工程、
前記インク状組成物作製工程で作製された前記インク状組成物を基材シート上に塗布し、前記インク状組成物を乾燥させることで触媒層を作製する、触媒層作製工程、
前記触媒層作製工程で作製された前記触媒層に、温度Ｔ（但し、ａ＜Ｔ＜ｂとする。）で熱処理を施す、熱処理工程、及び、
前記熱処理工程の後に、前記触媒層と前記電解質膜とを温度Ｔ´（但し、ａ＜Ｔ´＜ｂとする。）で熱圧着する、熱圧着工程、
を備える、燃料電池用膜電極構造体の製造方法。
【請求項２】
電解質膜及び該電解質膜を挟持する一対の触媒層を備える燃料電池用膜電極構造体であって、
前記一対の触媒層の少なくとも一方が、ガラス転移温度がａのアイオノマーＡと、ガラス転移温度がｂ（但し、ａ＜ｂとする。）のアイオノマーＢと、触媒金属を担持した導電性担体と、を含み、該触媒層は温度Ｔ（但し、ａ＜Ｔ＜ｂとする。）で熱処理された後に、温度Ｔ´（但し、ａ＜Ｔ´＜ｂとする。）で前記電解質膜と熱圧着されていることを特徴とする、燃料電池用膜電極構造体。
【発明の詳細な説明】
【技術分野】
【０００１】
本発明は、燃料電池に備えられる膜電極構造体の製造方法、及び該製造方法によって製造される膜電極構造体に関する。
【背景技術】
【０００２】
燃料電池は、電解質層（以下「電解質膜」という。）と、電解質膜の両面側にそれぞれ配設される電極（アノード触媒層及びカソード触媒層）とを備える膜電極構造体（以下「ＭＥＡ」ということがある。）で電気化学反応を起こし、当該電気化学反応により発生した電気エネルギーを外部に取り出す装置である。燃料電池の中でも、家庭用コージェネレーション・システムや自動車等に使用される固体高分子型燃料電池（以下「ＰＥＦＣ」ということがある。）は、低温領域で運転することができる。このＰＥＦＣは、高いエネルギー変換効率を示し、起動時間が短く、かつシステムが小型軽量であることから、電気自動車の動力源や携帯用電源として注目されている。
【０００３】
ＰＥＦＣの単セルは、ＭＥＡと、当該ＭＥＡを狭持する一対の集電体と、を備え、ＭＥＡには、含水状態に保たれることによりプロトン伝導性能を発現するプロトン伝導体（プロトン伝導性ポリマー）が含有される。ＰＥＦＣの運転時には、アノードに水素含有ガス（以下「水素」という。）が、カソードに酸素含有ガス（以下「空気」という。）が、それぞれ供給される。アノードへと供給された水素は、アノード触媒層に含まれる触媒金属の作用下でプロトンと電子に分離し、水素から生じたプロトンは、アノード触媒層及び電解質膜を通ってカソード触媒層へと達する。一方、電子は、外部回路を通ってカソード触媒層へと達し、かかる過程を経ることにより、電気エネルギーを取り出すことが可能になる。そして、カソード触媒層へと達したプロトン及び電子と、カソード触媒層へと供給された空気に含有されている酸素とが、カソード触媒層に含まれる触媒金属の作用下で反応することにより、水が生成される。
【０００４】
このような電気化学反応を起こすＭＥＡを作製する方法としては、電解質膜をアノード触媒層及びカソード触媒層（以下においてこれらをまとめて単に「触媒層」ということがある。）で挟持し、それらを熱圧着する方法が、これまでに提案されている。例えば、特許文献１には、高分子電解質（アイオノマー）と導電性炭素粒子とを含むインクを高分子電解質のガラス転移温度で加熱することによって触媒層を形成し、該触媒層と高分子電解質膜とを高分子電解質のガラス転移温度でホットプレスすることによって、高分子電解質が導電性炭素粒子に固定化されたＭＥＡを製造する方法が開示されている。
【０００５】
また、特許文献２には、熱可塑性バインダ（アイオノマー）に触媒成分を分散させた触媒スラリーを拡散層に塗布し、該バインダを溶融・結着させるために該バインダのガラス転移温度以上の温度でホットプレスすることによって電極を形成し、該電極で電解質膜を挟持してＭＡＥを製造する方法が開示されている。
【０００６】
さらに、特許文献３には、基材上に、触媒層／電解質膜／触媒層の順で重ねて作製された積層体を１２０〜２００℃で熱処理することによって、高分子電解質（アイオノマー）の結晶性の向上を図り、電解質膜の機械的強度が向上されたＭＥＡを製造する方法が開示されている。
【特許文献１】特開２００４−６２６６号公報
【特許文献２】特開２００４−７９５０６号公報
【特許文献３】特開２００５−１０８７７０号公報
【発明の開示】
【発明が解決しようとする課題】
【０００７】
上述したように、ＭＥＡに於いて電気化学反応が起こる際には水素や空気が触媒層を通るため、触媒層には水素や空気が流通できる細孔を備えさせる必要がある。しかし、上記特許文献１〜３に開示されているようなＭＥＡの製造方法では、触媒層に含まれるアイオノマーのガラス転移温度以上の温度で触媒層を加熱してプレスしているため、そのアイオノマーが軟化している状態でプレスされることとなり、触媒層の細孔構造が潰れる虞があった。そして、細孔構造が潰れた触媒層では、水素や空気が流れ難くなるため電気化学反応が阻害され、電圧が低下するという問題があった。また、触媒層を高温で熱処理した場合、触媒層に含まれるアイオノマーの結晶度が高まることによって含水率が低下するため、低加湿におけるプロトン伝導度が低くなり、性能が低下するという問題もあった。
【０００８】
そこで本発明は、大きな細孔容量及び高い含水率を有する触媒層を備えた膜電極構造体の製造方法、及び該製造方法によって製造される膜電極構造体を提供することを課題とする。
【課題を解決するための手段】
【０００９】
上記課題を解決するために、本発明は以下の手段をとる。すなわち、
第１の本発明は、電解質膜及び該電解質膜を挟持する一対の触媒層を備える燃料電池用膜電極構造体の製造方法であって、ガラス転移温度がａのアイオノマーＡと、ガラス転移温度がｂ（但し、ａ＜ｂとする。）のアイオノマーＢと、触媒金属を担持した導電性担体と、を含むインク状組成物を作製する、インク状組成物作製工程、インク状組成物作製工程で作製されたインク状組成物を基材シート上に塗布し、インク状組成物を乾燥させることで触媒層を作製する、触媒層作製工程、触媒層作製工程で作製された触媒層に、温度Ｔ（但し、ａ＜Ｔ＜ｂとする。）で熱処理を施す、熱処理工程、及び、熱処理工程の後に、触媒層と電解質膜とを温度Ｔ´（但し、ａ＜Ｔ´＜ｂとする。）で熱圧着する、熱圧着工程、を備える、燃料電池用膜電極構造体の製造方法である。
【００１０】
本発明において、「電解質膜」は、燃料電池用の電解質膜として用いられる公知のものを用いることができる。そのような電解質膜の具体例としては、Ｎａｆｉｏｎ（「Ｎａｆｉｏｎ」は米国デュポン社の登録商標。）やフレミオン（「フレミオン」は旭硝子株式会社の登録商標）、セレミオン等（「セレミオン」は旭硝子株式会社の登録商標）を挙げることができる。
さらに、「アイオノマーＡ」及び「アイオノマーＢ」は、プロトンの通り道となり得るイオン交換基を具備する電解質樹脂を意味し、その具体例としては、パーフルオロスルホン酸樹脂などを挙げることができる。ただし、アイオノマーＡ及びアイオノマーＢとしては、異なるガラス転移温度を有するものを選択する。
さらに、「触媒金属」は、触媒層で生じる電気化学反応の触媒として機能する物質を意味する。当該触媒金属の具体例としては、Ｐｔのほか、Ｃｏ、Ｒｕ、Ｉｒ、Ａｕ、Ａｇ、Ｃｕ、Ｎｉ、Ｆｅ、Ｃｒ、Ｍｎ、Ｖ、Ｔｉ、Ｍｏ、Ｐｄ、Ｒｈ、Ｗからなる群より選択される１以上の金属とＰｔとを有するＰｔ合金等を挙げることができる。
さらに、「導電性担体」は、カーボンブラック、カーボンナノチューブ、カーボンナノホーン等に代表される炭素材料のほか、炭化ケイ素等に代表される炭素化合物等を用いることができる。
さらに、「インク状組成物」は、上述した、アイオノマーＡ、アイオノマーＢ、触媒、及び導電性担体を含むインク状の組成物を意味し、インク状とする際の分散媒としては、アルコール系有機溶媒や水を用いることができる。
さらに、「基材シート」は、その表面に触媒層を形成させることができるシートであれば特に限定されない。基材シートの具体例としては、ポリプロピレン、ポリエチレンテレフタレート、ポリエチレンなどの炭化水素系樹脂からなるシート、該炭化水素系樹脂シートの表面をＳｉもしくはフッ素で処理したシート、ポリテトラフルオロエチレンなどのフッ素系樹脂シートを挙げることができる。これらのシートは耐熱性及び触媒層との剥離性を有するため好ましい。本発明の燃料電池用膜電極構造体の製造方法で製造される膜電極構造体を備える燃料電池にガス拡散層が備えられる形態の場合には、上記したシートの他に、基材シートとして、カーボンペーパー、カーボンクロスなどのガス拡散層を構成する多孔質導電性電極基材を用いることもできる。
【００１１】
本発明において、ＴとＴ´は、Ｔ＝Ｔ´の関係であることが好ましい。Ｔ＞Ｔ´の場合、熱圧着の際に膜と触媒層強度が不足する可能性があり、Ｔ＜Ｔ´の場合、熱圧着の際にアイオノマーが軟化する可能性があるためである。
【００１２】
第２の本発明は、電解質膜及び該電解質膜を挟持する一対の触媒層を備える燃料電池用膜電極構造体であって、一対の触媒層の少なくとも一方が、ガラス転移温度がａのアイオノマーＡと、ガラス転移温度がｂ（但し、ａ＜ｂとする。）のアイオノマーＢと、触媒金属を担持した導電性担体と、を含み、該触媒層は温度Ｔ（但し、ａ＜Ｔ＜ｂとする。）で熱処理された後に、温度Ｔ´（但し、ａ＜Ｔ´＜ｂとする。）で電解質膜と熱圧着されていることを特徴とする、燃料電池用膜電極構造体である。
【発明の効果】
【００１３】
第１の本発明によれば、触媒層と電解質膜とを熱圧着する前の熱処理工程において、アイオノマーＡのガラス転移温度より高い温度で触媒層に熱処理を施すため、アイオノマーＡの結晶度が高まる。そして、触媒層と電解質膜を熱圧着する際には、熱処理工程において触媒層に熱履歴がかかっているため、触媒層構造の強度が高められており、触媒層の細孔構造を維持したまま触媒層と電解質膜とを熱圧着することができる。また、触媒層に施される熱処理の温度がアイオノマーＢのガラス転移温度より低いことによって、アイオノマーＢの含水率（触媒層の含水率）を高く維持することができるため、低加湿における触媒層のプロトン伝導性を維持できる。すなわち、第１の本発明によれば、大きな細孔容量及び高い含水率を有する触媒層を備えた燃料電池用膜電極構造体の製造方法を提供することができる。
【００１４】
第２に本発明によれば、大きな細孔容量及び高い含水率を有する触媒層を備えた燃料電池用膜電極構造体を提供することができる。
【発明を実施するための最良の形態】
【００１５】
以下、図面を参照しつつ、本発明について説明する。なお、以下に示す形態は本発明の例示であり、本発明は以下の形態に限定されるものではない。
【００１６】
１．燃料電池用膜電極構造体の製造方法
図１は、本発明にかかる燃料電池用膜電極構造体の製造方法（以下、単に「本発明のＭＥＡ製造方法」という。）の工程を概略的に示すフローチャートである。図２は、本発明のＭＥＡ製造方法に備えられる工程の一部を簡略化して示す概念図である。図２（ａ）は基材シート２上に触媒層１が形成された積層体４を、図２（ｂ）は積層体４の触媒層１側の面と電解質膜３とが熱圧着された様子を、図２（ｃ）は基材シート２を剥離している様子を、それぞれ概略的に示している。以下、図１及び図２を参照しつつ、本発明のＭＥＡ製造方法について説明する。
【００１７】
図１に示すように、本発明のＭＥＡ製造方法には、インク状組成物作製工程（Ｓ１）と、触媒層作製工程（Ｓ２）と、熱処理工程（Ｓ３）と、熱圧着工程（Ｓ４）と、が備えられる。
【００１８】
１．１．インク状組成物作製工程（Ｓ１）
工程Ｓ１は、触媒金属を担持した導電性担体、ガラス転移温度がａのアイオノマーＡ、及びガラス転移温度がｂ（但し、ａ＜ｂとする。）のアイオノマーＢを含むインク状の組成物を作製する工程である。インク状とする際には、分散媒としてアルコール系有機溶媒や水を用いることができる。
【００１９】
本発明において、触媒金属は、Ｐｔのほか、Ｃｏ、Ｒｕ、Ｉｒ、Ａｕ、Ａｇ、Ｃｕ、Ｎｉ、Ｆｅ、Ｃｒ、Ｍｎ、Ｖ、Ｔｉ、Ｍｏ、Ｐｄ、Ｒｈ、Ｗからなる群より選択される１以上の金属とＰｔとを有するＰｔ合金等を用いることができる。また、導電性担体としては、カーボンブラック、カーボンナノチューブ、カーボンナノホーン等に代表される炭素材料のほか、炭化ケイ素等に代表される炭素化合物等を用いることができる。さらに、アイオノマーＡ及びアイオノマーＢとしては、パーフルオロスルホン酸樹脂などを用いることができる。ただし、アイオノマーＡ及びアイオノマーＢには、それぞれのガラス転移温度が異なるものを用いる。
【００２０】
１．２．触媒層作製工程（Ｓ２）
工程Ｓ２は、工程Ｓ１で作製されたインク状組成物を基材シート２上に塗布し、さらに乾燥させることで、触媒層１を作製する工程である。
【００２１】
本発明に用いることができる基材シート２としては、その表面に触媒層１を形成されることができるものであれば特に限定されない。具体的には、ポリプロピレン、ポリエチレンテレフタレート、ポリエチレンなどの炭化水素系樹脂からなるシート、該炭化水素系樹脂シートの表面をＳｉもしくはフッ素で処理したシート、ポリテトラフルオロエチレンなどのフッ素系樹脂シートを挙げることができる。これらのシートは耐熱性及び触媒層との剥離性を有し、後述する工程で行う熱処理の環境に耐えることができ、さらに後述する工程で触媒層から基材シート２を剥離する際、容易に剥離することができるため好ましい。
【００２２】
本発明の燃料電池用膜電極構造体の製造方法で製造される膜電極構造体を備える燃料電池にガス拡散層が備えられる形態の場合には、上記したシートの他に、基材シート２として、カーボンペーパー、カーボンクロスなどのガス拡散層を構成する多孔質導電性電極基材を用いることができる。基材シート２としてガス拡散層を用いた場合には、触媒層１から基材シート２を剥離する工程は不要となる。
【００２３】
インク状組成物を基材シート２上に塗布する方法は特に限定されず、公知の方法を用いることができる。インク状組成物を基材シート上に塗布する方法の具体例としては、スクリーン印刷法、スプレー塗工法、ドクターブレード法、ロールコーター法などを挙げることができる。
【００２４】
インク状組成物を基材シート２上に塗布した後、インク状組成物を乾燥させることで、触媒層１を作製することができる。
【００２５】
１．３．熱処理工程（Ｓ３）
工程Ｓ３は、工程Ｓ２の後に、触媒層１と基材シート２からなる積層体４（図２（ａ）参照）に温度Ｔ（但し、ａ＜Ｔ＜ｂとする。）で熱処理を施す工程である。
【００２６】
工程Ｓ３で行う熱処理の温度Ｔは、アイオノマーＡのガラス転移温度ａより高く、アイオノマーＢのガラス転移温度ｂより低い。熱処理温度ＴをアイオノマーＡのガラス転移温度ａより高い温度とすることによって、アイオノマーＡの結晶度が高まり、触媒層構造の強度を高めることができる。したがって、後述する熱圧着工程（Ｓ４）で触媒層１の細孔構造が潰れることを防げることができる。また、熱処理温度Ｔを、アイオノマーＢのガラス転移温度ｂより低い温度とすることによって、アイオノマーＢの含水率（触媒層１の含水率）を高く維持することができる。したがって、低加湿における触媒層１のプロトン伝導性を維持することができる。
【００２７】
１．４．熱圧着工程（Ｓ４）
工程Ｓ４は、積層体４の触媒層１側の面と電解質膜３とが接するように、２つの積層体４で電解質膜３を挟持し、触媒層１と電解質膜３とを温度Ｔ´（但し、ａ＜Ｔ´＜ｂとする。）で熱圧着する工程である。図２（ｂ）では、電解質膜３の一方の面に触媒層１（積層体４）が熱圧着された様子を示しているが、実際には電解質膜３の他方の面にも同様に触媒層１を熱圧着する。
ＴとＴ´は、Ｔ＝Ｔ´の関係であることが好ましい。Ｔ＞Ｔ´の場合、熱圧着の際に膜と触媒層強度が不足する可能性があり、Ｔ＜Ｔ´の場合、熱圧着の際にアイオノマーが軟化する可能性があるためである。
【００２８】
触媒層１には上記工程Ｓ３において一度熱履歴がかかっているため、工程Ｓ４において触媒層１と電解質膜３とを熱圧着する際、触媒層１の細孔構造を維持したまま電解質膜３と触媒層１とを熱圧着することができる。すなわち、大きな細孔容量を有する触媒層１を備えた膜電極構造体を製造することができる。
【００２９】
２．燃料電池用膜電極構造体
本発明にかかる燃料電池用膜電極構造体（以下「本発明のＭＥＡ」という。）は、上述した本発明のＭＥＡ製造方法によって製造される。したがって、本発明のＭＥＡは、大きな細孔容量を有するとともに含水率が高い触媒層を備える燃料電池用膜電極構造体とすることができる。
【実施例】
【００３０】
以下、実施例を参照しつつ、本発明についてさらに説明する。
【００３１】
１．触媒インク作製工程
白金をカーボンに対して５０質量％担持させた触媒１ｇに対して、純水を７ｇ加えて攪拌し、さらにエタノールを７ｇ加えて攪拌した。次に、アイオノマーＢ（ガラス転移温度１３５℃）と触媒担体のカーボンとの質量比が１：２になるようにアイオノマーＢを固溶したアイオノマーＢ溶液を加えて攪拌し、超音波ホモジナイザーで分散を３０分行った。さらに、アイオノマーＡ（ガラス転移温度１１０℃）と触媒担体のカーボンとの質量比が１：２になるようにアイオノマーＡを固溶したアイオノマーＡ溶液を加えて攪拌した。
【００３２】
２．触媒層作製工程
上記工程で作製した触媒インクを、アプリケーターを用いて白金質量が０．４ｍｇ／ｃｍ２になるようにテフロン（登録商標）シート上に塗布して乾燥させることで、触媒層を作製した。
【００３３】
３．熱処理、プレス（熱圧着）工程
上記工程を経た触媒層を４つ作製し、下記条件で熱処理を行ったものと、下記条件でプレスを行ったものと、下記条件で熱処理＋プレスを行ったものと、これらの処理を行っていないものとを用意した。
熱処理：１２０℃で３０分間熱処理
プレス：３ＭＰａの圧力を１２０℃で３分間付与
熱処理＋プレス：１２０℃で３０分間熱処理した後、室温まで冷却し、３ＭＰａの圧力を１２０℃で３分間付与
【００３４】
＜細孔容量の測定＞
作製した触媒層の細孔容量を水銀圧入法で測定した。その結果を表１に示す。表１において、「未処理」とは作製した触媒層に熱及び圧力を意図的には加えていないものを意味し、「プレス」とは作製した触媒層に３ＭＰａの圧力を１２０℃で３分間付与したものを意味し、「熱処理」とは作製した触媒層を１２０℃で３分間熱処理したものを意味し、「熱処理＋プレス」とは作製した触媒層を１２０℃で３０分間熱処理した後、室温まで冷却し、３ＭＰａの圧力を１２０℃で３分間付与したものを意味する。
【００３５】
【表１】
2010061865.tif 000003
【００３６】
表１に示すように、熱処理を行わずにプレスしたものは、未処理のものに比べて細孔容量が減少している。一方、熱処理をしたものは未処理のものに比べて細孔容量が維持されており、さらに、熱履歴を一度与えたものはプレス工程を経ても未処理のものに比べて細孔容量が維持されることがわかる。これは、アイオノマーが固溶した溶液からアイオノマーが固化した際にガラス転移温度を超える温度を一度かけると結晶度（アイオノマーの配向性）が高まり、アイオノマー構造の強度が高まることが原因として考えられる。すなわち、一度熱履歴を経て配向性が高まり強度が高まると、その後はガラス転移温度を越えるある程度の温度（アイオノマーが壊れない程度の温度）であっても、軟化の傾向を抑制することができる。
【００３７】
＜アイオノマーキャスト膜の作製＞
アイオノマーＡが固溶している電解質溶液をガラスシャーレに滴下し、それぞれの温度にて１時間熱処理を行い、アイオノマーキャスト膜を作製した。表２中の、８０℃、１００℃、１２０℃、及び１４０℃は、それぞれ熱処理の温度を示している。
【００３８】
＜含水率の測定＞
作製したアイオノマーキャスト膜について、８０℃で３０分間真空乾燥した後に測定した乾燥質量と、８０℃の熱水に３０分間浸した際に測定した含水質量とを用いて下記式で含水率を算出した。
（含水質量−乾燥質量）／乾燥質量
【００３９】
【表２】
2010061865.tif 000004
【００４０】
表２からわかるように、熱処理温度が高温になるほど含水率が低下している。これは、熱処理温度が高温になるにつれてアイオノマーの結晶度が高まるためだと考えられる。本発明ではガラス転移温度が異なる２種のアイオノマーを用い、一方のアイオノマーのガラス転移温度より低い温度で熱処理を行うことによって、一方のアイオノマーの含水率が高く維持された触媒層を得ることができる。
なお、８０℃で熱処理を行った場合は、アイオノマーキャスト膜の強度（結晶度）が低く、含水率を測定するために水に浸すとキャスト膜が溶解してしまい、含水率を測定することができなかった。
【図面の簡単な説明】
【００４１】
【図１】本発明にかかる燃料電池用膜電極構造体の製造方法の工程を概略的に示すフローチャートである。
【図２】本発明にかかる燃料電池用膜電極構造体の製造方法に備えられる工程の一部を簡略化して示す概念図である。
【符号の説明】
【００４２】
１…触媒層
２…基材シート
３…電解質膜
４…積層体
【図１】
2010061865.tif 000005
【図２】
2010061865.tif 000006